(57)【特許請求の範囲】
【請求項１】
上から下にガラス層、第１接着剤層及び第２接着剤層を順に含み、前記第１接着剤層がＯＣＡ接着剤層であり、前記第２接着剤層がシリコン接着剤層又はＰＵ接着剤層である超音波指紋認識機能に適用する強化ガラス保護フィルムであって、
エッジから中央部に向かって前記ＯＣＡ接着剤層の厚さが徐々に減少し、それに応じて、エッジから中央部に向かって前記強化ガラス保護フィルムの厚さが徐々に減少することを特徴とする超音波指紋認識機能に適用する強化ガラス保護フィルム。
【請求項２】
前記ＯＣＡ接着剤層の中央部の厚さが５０μｍ〜９０μｍであり、前記ＯＣＡ接着剤層のエッジの厚さが２５０μｍ〜３５０μｍであり、前記強化ガラス保護フィルムの中央部の厚さが３５０μｍ〜４２０μｍであり、前記強化ガラス保護フィルムのエッジの厚さが５００μｍ〜６００μｍであることを特徴とする請求項１に記載の超音波指紋認識機能に適用する強化ガラス保護フィルム。
【請求項３】
前記ガラス層の厚さが均一であり且つ１００μｍ〜３００μｍであり、前記第２接着剤層の厚さが均一であり且つ１５μｍ〜２０μｍであることを特徴とする請求項２に記載の超音波指紋認識機能に適用する強化ガラス保護フィルム。
【請求項４】
前記ＯＣＡ接着剤層と前記第２接着剤層との間には、ＰＣ層又はＰＥＴ層をさらに有し、前記ＰＣ層又は前記ＰＥＴ層の厚さが均一であり且つ３０μｍ〜５０μｍであることを特徴とする請求項３に記載の超音波指紋認識機能に適用する強化ガラス保護フィルム。
【請求項５】
前記ＯＣＡ接着剤層の中央部の厚さが８０μｍであり、前記ＯＣＡ接着剤層のエッジの厚さが３００μｍであり、前記ガラス層の厚さが２００μｍであり、前記ＰＣ層又は前記ＰＥＴ層の厚さが３８μｍであり、前記第２接着剤層の厚さが２０μｍであることを特徴とする請求項４に記載の超音波指紋認識機能に適用する強化ガラス保護フィルム。
【請求項６】
前記ガラス層の上面には、第１離型膜が付着され、前記第２接着剤層の下面には、第２離型膜が付着されていることを特徴とする請求項１に記載の超音波指紋認識機能に適用する強化ガラス保護フィルム。
【請求項７】
前記第１離型膜は、ＰＥＴ膜、ＰＥ膜、ＰＰ膜及びＰＶＣ膜のうちの１種であり、前記第２離型膜は、ＰＥＴ膜、ＰＥ膜、ＰＰ膜及びＰＶＣ膜のうちの１種であることを特徴とする請求項６に記載の超音波指紋認識機能に適用する強化ガラス保護フィルム。
【請求項８】
前記第１離型膜の剥離力が３ｇｆ〜６ｇｆであり、前記第２離型膜の剥離力が３ｇｆ〜６ｇｆであることを特徴とする請求項７に記載の超音波指紋認識機能に適用する強化ガラス保護フィルム。
【発明の詳細な説明】
【技術分野】
【０００１】
本発明は、電子機器用の保護フィルムに関し、特に超音波指紋認識機能に適用する強化ガラス保護フィルムに関する。
【背景技術】
【０００２】
電子機器用の保護フィルムは、スマートフォン、タブレットパソコン、ＩＰＡＤなどに幅広く使用されており、電子機器のスクリーンを保護する役割を果たす。現在、電子機器用の保護フィルムは、一般的な保護フィルム及び強化ガラス保護フィルムに大別され、両方ともに電子機器のスクリーンに傷がつくことを防止できる。一般的な保護フィルムに比べて、強化ガラス保護フィルムは、高硬度及び低靭性の特徴を有するため、優れた耐衝撃性を有し、電子機器が落下したときにスクリーンを保護し、スクリーンの破損を防止できる。
【０００３】
指紋は、生体特徴として一意性を有し、アイデンティティ認証に幅広く使用され、且つ電子機器をアンロックするように一部のスマートフォン、タブレットパソコン、ＩＰＡＤなどの電子機器に利用されている。指紋センサは、指紋を収集するものであり、接触型及び非接触型に分けられる。接触型指紋センサは、指を指紋収集領域に押すことで指紋を認識する。非接触型指紋センサには、現在のところ、主に超音波を放射して反射された超音波を検出することにより指紋を認識する超音波指紋センサがある。超音波が透過性を有するので、電子機器のケースを透過することができ、このため、超音波指紋センサは、電子機器のケース内に設置されても指紋を認識でき、この場合、電子機器のケースに指紋収集領域が設置されなくてもよく、電子機器の外観性を改善できる。
【０００４】
以上からわかるように、一般的な保護フィルム及び接触型指紋センサと比較して、強化ガラス保護フィルム及び超音波指紋センサは、スマートフォン、タブレットパソコン、ＩＰＡＤなどの電子機器に利用されると、非常に顕著な利点を有する。しかしながら、強化ガラス保護フィルム及び超音波指紋センサを同時にこのような電子機器に利用することは非常に困難であり、これは、超音波が強化ガラス保護フィルムを透過する能力が弱く、超音波指紋センサから放射される超音波のごく一部のみが強化ガラス保護フィルムを透過して指に到達でき、指で反射された後に強化ガラス保護フィルムを逆方向に再透過して超音波指紋センサに戻る超音波がさらに少なくなり、その結果、鮮明な指紋画像が得られないことがその主因である。
【発明の概要】
【発明が解決しようとする課題】
【０００５】
本発明の目的は、超音波指紋認識機能に適用する強化ガラス保護フィルムを提供し、電子機器に強化ガラス保護フィルムが使用されると超音波指紋センサが受信するエコーエネルギーが低く、その結果、鮮明な指紋画像が得られないという技術的課題を解決することである。
【課題を解決するための手段】
【０００６】
上記目的を達成させるために、本発明は、下記技術案を採用する。
【０００７】
超音波指紋認識機能に適用する強化ガラス保護フィルムであって、上から下にガラス層、第１接着剤層及び第２接着剤層を順に含み、前記第１接着剤層がＯＣＡ（Ｏｐｔｉｃａｌｌｙ  Ｃｌｅａｒ  Ａｄｈｅｓｉｖｅ）接着剤層であり、前記第２接着剤層がシリコン接着剤層又はＰＵ接着剤層であり、エッジから中央部に向かって前記ＯＣＡ接着剤層の厚さが徐々に減少し、それに応じて、エッジから中央部に向かって前記強化ガラス保護フィルムの厚さが徐々に減少する。
【０００８】
好ましくは、前記ＯＣＡ接着剤層の中央部の厚さが５０μｍ〜９０μｍであり、前記ＯＣＡ接着剤層のエッジの厚さが２５０μｍ〜３５０μｍであり、前記強化ガラス保護フィルムの中央部の厚さが３５０μｍ〜４２０μｍであり、前記強化ガラス保護フィルムのエッジの厚さが５００μｍ〜６００μｍである。
【０００９】
好ましくは、前記ガラス層の厚さが均一であり且つ１００μｍ〜３００μｍであり、前記第２接着剤層の厚さが均一であり且つ１５μｍ〜２０μｍである。
【００１０】
好ましくは、前記ＯＣＡ接着剤層と前記第２接着剤層との間には、ＰＣ（Ｐｏｌｙｃａｒｂｏｎａｔｅ、ポリカーボネート）層又はＰＥＴ層をさらに有し、前記ＰＣ層又は前記ＰＥＴ層の厚さが均一であり且つ３０μｍ〜５０μｍである。
【００１１】
より好ましくは、前記ＯＣＡ接着剤層の中央部の厚さが８０μｍであり、前記ＯＣＡ接着剤層のエッジの厚さが３００μｍであり、前記ガラス層の厚さが２００μｍであり、前記ＰＣ層又は前記ＰＥＴ層の厚さが３８μｍであり、前記第２接着剤層の厚さが２０μｍである。
【００１２】
好ましくは、前記ガラス層の上面には、第１離型膜が付着され、前記第２接着剤層の下面には、第２離型膜が付着されている。
【００１３】
好ましくは、前記第１離型膜は、ＰＥＴ膜、ＰＥ膜、ＰＰ膜及びＰＶＣ膜のうちの１種であり、前記第２離型膜は、ＰＥＴ膜、ＰＥ膜、ＰＰ膜及びＰＶＣ膜のうちの１種である。
【００１４】
好ましくは、前記第１離型膜の剥離力が３ｇｆ〜６ｇｆであり、前記第２離型膜の剥離力が３ｇｆ〜６ｇｆである。
【発明の効果】
【００１５】
従来技術に比べて、本発明は、少なくとも以下の有益な効果を有する。
【００１６】
本強化ガラス保護フィルムは、中央部が薄くエッジが厚く、使用するときに超音波が本強化ガラス保護フィルムの中央部を透過して超音波指紋センサと指との間で伝達し、比較的薄い中央部により超音波指紋センサが受信するエコーのエネルギーを効果的に向上させ、それによって、超音波指紋センサが鮮明な指紋画像を取得することができるとともに、比較的厚いエッジにより良好な耐衝撃性が確保され、電子機器が落下したときにスクリーンを保護して、スクリーンの破損を防止することができる。
【図面の簡単な説明】
【００１７】
【図１】強化ガラス保護フィルムの第１実施例の構造模式図である。
【図２】強化ガラス保護フィルムの第２実施例の構造模式図である。
【図３】強化ガラス保護フィルムの第３実施例の構造模式図である。
【図４】強化ガラス保護フィルムの第４実施例の構造模式図である。
【発明を実施するための形態】
【００１８】
以下、図面及び実施例を参照しながら、本発明についてさらに説明する。
【００１９】
本発明は、強化ガラス保護フィルムのＯＣＡ層を、中央部からエッジに向かって徐々に厚くなる構造とすることによって、強化ガラス保護フィルム全体として中央部が薄くエッジが厚いものとする。使用するときに超音波が本強化ガラス保護フィルムの中央部を透過して超音波指紋センサと指との間で伝達し、比較的薄い中央部により超音波指紋センサが受信するエコーのエネルギーを効果的に向上させ、それによって、超音波指紋センサが鮮明な指紋画像を取得することができるとともに、比較的厚いエッジにより良好な耐衝撃性が確保され、電子機器が落下したときにスクリーンを保護して、スクリーンの破損を防止することができる。
【００２０】
本発明における強化ガラス保護フィルムは、電子機器の表示スクリーンに貼り付けられる保護フィルムであってもよく、電子機器の背面に貼り付けられる保護フィルムであってもよい。
【００２１】
第１実施例
図１には、本超音波指紋認識機能に適用する強化ガラス保護フィルムの構造が模式的に示されている。図１に示すように、本強化ガラス保護フィルムは、上から下にガラス層４、ＯＣＡ接着剤層３、ＰＣ層２及びシリコン接着剤層１を順に含み、各層は、互いに密着して粘着されて一体となり、さらに、エッジから中央部に向かってＯＣＡ接着剤層３の厚さが徐々に減少し、それに応じて、エッジから中央部に向かって強化ガラス保護フィルム全体の厚さが徐々に減少する。使用するときに、シリコン接着剤層１は、電子機器の表面に貼り合わせられる。
【００２２】
第１実施例では、強化ガラス保護フィルム全体の下面（電子機器に貼り合わせられる面）が平面構造であり、上面が凹状円弧面構造であり、表面が平面の電子機器に適用できる。
【００２３】
上記強化ガラス保護フィルムの製造方法は、以下のとおりである。ＰＣ膜（該ＰＣ膜は、上記ＰＣ層２を構成する）の第１面にシリコン接着剤を塗布し、ベークしてシリコン接着剤層１を得て、次に、ＰＣ膜の第２面にＯＣＡ接着剤を塗布し、ベークしてＯＣＡ接着剤層３を得て、次に、ガラスをＯＣＡ接着剤層３に接着して、該強化ガラス保護フィルムを得た。塗布プロセスとして、グラビア塗布、ナイフ塗布、押出塗布、スリット塗布が採用され得る。ベークは、好ましくはオーブンにおいて１００〜１３０℃で行われる。ＯＣＡ接着剤は、透明光学素子を接着する光学接着剤であり、光透過率が９０％以上であり、室温又は中温で硬化可能である。
【００２４】
強化ガラス保護フィルムの中央部の厚さが、好ましくは３５０μｍ〜４２０μｍであり、強化ガラス保護フィルムのエッジの厚さが、好ましくは５００μｍ〜６００μｍである。ＯＣＡ接着剤層３の中央部の厚さが、好ましくは５０μｍ〜９０μｍであり、ＯＣＡ接着剤層３のエッジの厚さが、好ましくは２５０μｍ〜３５０μｍである。ガラス層４の厚さが均一であり且つ好ましくは１００μｍ〜３００μｍであり、シリコン接着剤層１の厚さが均一であり且つ好ましくは１５μｍ〜２０μｍである。ＰＣ層２の厚さが均一であり且つ好ましくは３０μｍ〜５０μｍである。この仕様では、強化ガラス保護フィルムは、優れた超音波透過性と優れた耐衝撃性を兼ね備える。
【００２５】
ＯＣＡ接着剤層３の中央部の厚さが、より好ましくは８０μｍであり、ＯＣＡ接着剤層３のエッジの厚さが、より好ましくは３００μｍであり、ガラス層４の厚さが、より好ましくは２００μｍであり、ＰＣ層２の厚さが、より好ましくは３８μｍであり、シリコン接着剤層１の厚さが、より好ましくは２０μｍである。
【００２６】
第２実施例
図２に示すように、第２実施例の強化ガラス保護フィルムは、第１実施例をもとに、さらにガラス層４の上面には、第１離型膜５が粘着され、シリコン接着剤層１の下面には、第２離型膜６が粘着されている。
【００２７】
第１離型膜５は、ＰＥＴ膜、ＰＥ膜、ＰＰ膜又はＰＶＣ膜であってもよく、好ましくはＰＰ膜であり、厚さが、好ましくは４０μｍ〜９０μｍであり、第１離型膜５の剥離力が、好ましくは３ｇｆ〜６ｇｆである。同様に、第２離型膜６も、ＰＥＴ膜、ＰＥ膜、ＰＰ膜又はＰＶＣ膜であってもよく、好ましくはＰＰ膜であり、厚さが、好ましくは４０μｍ〜９０μｍであり、第２離型膜６の剥離力が、好ましくは３ｇｆ〜６ｇｆである。
【００２８】
第１離型膜５及び第２離型膜６は、強化ガラス保護フィルムを電子機器に貼り付ける前に、ガラス層４の表面及びシリコン接着剤層１の表面を保護する。使用するときに、まず、第２離型膜６を剥離して、シリコン接着剤層１を電子機器のスクリーンに貼り付け、次に第１離型膜５を剥離する。
【００２９】
第３実施例
図３に示すように、第３実施例は、第１実施例と同じ層状構造を有し、即ち、本強化ガラス保護フィルムは、上から下にガラス層４、ＯＣＡ接着剤層３、ＰＣ層２及びシリコン接着剤層１を順に含み、各層は、互いに密着して粘着されて一体となり、エッジから中央部に向かって前記ＯＣＡ接着剤層３の厚さが徐々に減少し、それに応じて、エッジから中央部に向かって強化ガラス保護フィルム全体の厚さが徐々に減少する。第１実施例との相違点は、第３実施例では、強化ガラス保護フィルム全体の下面（電子機器に貼り付けられる面）が凹状円弧面構造であり、表面が曲面の電子機器、たとえば曲面スクリーンを有する携帯電話に適用できることにある。
【００３０】
第４実施例
図４に示すように、第４実施例の強化ガラス保護フィルムは、第３実施例をもとに、さらにガラス層４の上面には、第１離型膜５が粘着され、シリコン接着剤層１の下面には、第２離型膜６が粘着されている。
【００３１】
以上、特定の実施例にて本発明について詳細に説明したが、当業者が本発明の内容を理解するためのものに過ぎず、本発明の保護範囲を限定するものではないと理解すべきである。当業者が本発明の構想に基づいて上記技術案について行うさまざまな修飾、同等置換などはすべて、本発明の保護範囲に属する。
【符号の説明】
【００３２】
１、シリコン接着剤層
２、ＰＣ層
３、ＯＣＡ層
４、ガラス層
５、第１離型膜
６、第２離型膜。
【要約】      （修正有）【課題】電子機器に強化ガラス保護フィルムが使用されると、超音波指紋センサが受信するエコーエネルギーが低く、その結果、鮮明な指紋画像が得られないという技術的課題を解決した、超音波指紋認識機能に適用する強化ガラス保護フィルムの提供。【解決手段】強化ガラス保護フィルムは、上から下にガラス層４、第１接着剤層及び第２接着剤層を順に含み、第１接着剤層がＯＣＡ接着剤層３であり、第２接着剤層がシリコン接着剤層１又はＰＵ接着剤層であり、エッジから中央部に向かってＯＣＡ接着剤層の厚さが徐々に減少し、それに応じて、エッジから中央部に向かって強化ガラス保護フィルムの厚さが徐々に減少する。強化ガラス保護フィルムは、超音波指紋センサが受信するエコーエネルギーを向上させるとともに、優れた耐衝撃性を有する。【選択図】図１【図１】
0006803445.tif 000002
【図２】
0006803445.tif 000003
【図３】
0006803445.tif 000004
【図４】
0006803445.tif 000005